Brevet FR2796637A1 — publié le 20010126

La présente invention concerne des compositions de verre, qui sont bien adaptées à une utilisation dans les systèmes de télécommunications dits WDM (systèmes à multiplexage par répartition dans les longeurs d'ondes) employant l'amplification optique particulièrement à des longueurs d'onde de la troisième fenêtre télécom, c'est-à-dire près de 1,5pm. Plus particulièrement, la présente invention concerne une famille de verres silicatés dans lesquels on a introduit au moins un oxyde d'un élément de groupe 111, de préférence l'oxyde d'aluminium ou l'oxyde de bore. Dans les systèmes de communications utilisant les fibres optiques il y a un besoin croissant pour des matériaux d'amplification qui possèdent une caractéristique de gain plate, particulièrement dans la troisième fenêtre télécoin (l525-1560 nm). A présent, l'un des matériaux d'amplification optique le plus performant dans cette gamme de longueur d'onde consiste en le verre ZBLAN (ZrF.t-BaF2-LaF3-NaF), dont la variation dans la caractéristique de gain, caractérisée par une Facteur de Mérite FOM (FOM = [(Gain",ax- Gain,,,;")/Gain",;"] x 100 %), est de 10,6%, sur une largeur de bande de 32 nm et de 18%, sur une largeur de bande de 35 nm, dans la région de la longueur d'onde l,5#im. Cependant, le verre ZBLAN est cher et demande des conditions de traitement bien particulières. Un but de la présente invention est de fournir une famille de verres possédant une caractéristique de gain, dans la région de la troisième fenêtre télécom, dont la planéité est comparable ou meilleure que celle de ZBLAN. Par ailleurs, la Facteur de Mérite FOM se calcule au niveau d'une partie fixe de la caractéristique de gain, typiquement une partie de largeur 30 ou 32 nm. La FOM est flottante si la partie de largeur 30 ou 32 mn est sélectionnée non pas entre deux longueurs d'onde fixes mais à partir de l'emplacement, quelque part dans la bande d'intérêt (ici 1525 à 1560 nm), qui donne une valeur FOM maximale. La présente invention prévoit une composition de verre comportant : au moins 50 pourcent molaire de Si02, et au moins un oxyde de groupe HI, de préférence choisi dans le groupe consistant en A1203 et B203, caractérisé en ce que le rapport suivant est respecté, OÙ X20 représente la somme de tous les oxydes alcalins dans la composition, et YO représente la somme de tous les oxydes alcalino-terreux + Zn0 + PbO dans la composition. On a trouvé que les compositions de verre selon la présente invention possèdent une caractéristique de gain, dans la région de la longueur d'onde l,5pm, dont la planéité est soit comparable soit supérieure à celle de la caractéristique de gain de ZBLAN sur une largeur de bande semblable (environ 30nm). En général, les compositions de verre selon la présente invention sont dopés à l'erbium, en montant de 0,005 à 6,0 parties en poids ajoutées pour 100 parties en poids de la composition de base. Il s'avère avantageux, aussi, d'inclure jusqu'à 12 pourcent molaire de Yb203, en tant que co-dopant, dans la composition de base. Il est également avantageux d'inclure dans la composition de base des oxydes tels que Y203 et Gd203 qui aident la dispersion de l'erbium dans la matrice: ces oxydes s'ajoutent en jusqu'à 3 pourcent molaire chacun, jusqu'à un montant global de 5 pourcent molaire pour la somme des deux oxydes. On a trouvé que l'utilisation d'oydes de ce genre améliore encore plus la planéité de la caractéristique de gain. De préférence, les compositions de verre selon la présente invention comporte une composition de base consistant en: S102 50,0-90,0 % mol. Ge02 0,0-l0,0 % mol. B203 0,0-30,0 % mol. A1203 0,0-30,0 % mol. L120 0,0-15,0 % mol. Na200,0-25,0 % mol. K20 0,0-15,0 % mol. MgO 0,0-5,0 % mol. Sr0 0,0-l0,0 % mol. CaO 0,0-10,0 % mol. BaO 0,0-15,0 % mol. Zn0 0,0-10,0 % mol. Pb0 0,0-l0,0 % mol. Y203 0,0-3,0 % mol. Gd203 0,0-3,0 % mol. Yb203 0,0-12,0 % mol., où (B203 + A1203) 5,0-35,0 % mol. X20 0,0-20,0 % mol. X0 0,0-15,0 % mol., et YO 0,0-20,0 % mol., où X20 représente la somme de tous les oxydes alcalins dans la composition de base, XO représente la somme de tous les oxydes alcalino-terreux dans la composition de base et YO représente la somme de tous les oxydes alcalino- terreux + Zn0 + PbO dans la composition de base. On peut inclure dans les compositions de verre selon la présente invention jusqu'à 12 parties en poids de fluor, de préférence jusqu'à 9 parties en poids de ceci, ajoutées pour chaque 100 parties en poids de la composition de base. En ce qui concerne les compositions de verre selon la présente invention qui ne comportent pas de fluor, il est préférable que le rapport R soit inférieur ou égal à 1,0. Ces compositions, ainsi que celles selon la présente invention qui comportent du fluor et qui possèdent une valeur R inférieure à 1,3, montrent une FOM inférieure à 25% sur une bande de 32 11111 (flottante) dans la gamine de longueurs d'onde d'intérêt. En outre, on peut ajouter à chaque 100 parties en poids de la composition de base jusqu'a 12 parties en poids de chlor, de préférence jusqu'a 9 parties en poids de ceci, afin de sécher le verre. II est encore plus avantageux que les compositions de verre selon la présente invention comportent 0,005-6,0 parties en poids de Er203, 0,0-9,0 parties en poids de chlor et 0,0-9,0 parties en poids de fluor, ajoutées pour 100 parties en poids constituées comme suit S102 55,0-85,0 % 111o1. Ge02 0,0-8,0 % mol. B203 0,0-25,0 % mol. A1203 1,5-25,0 % mol. Li20 0,0-12,0 % mol. Na20 0,0-20,0 % mol. K20 0,0-12,0 % mol. MgO 0,0-3,0 % mol. Sr0 0,0-5,0 % mol. CaO 0,0-8,0 % mol. BaO 0,0-10,0 % mol. Zn0 0,0-5,0 % mol. Pb0 0,0-5,0 % mol. Y203 0,0-2,0 % mol. Gd203 0,0-2,0 % mol. Yb203 0,0-10,0 % MOI., où (B,,03 + A1203) 5,0-35,0 rb mol., X20 0,0-20,0 /'ô mol., XO 0,0-15,0 ,% mol., et YO 0,0-20,0 % mol., où X20 est la somme de tous les oxydes alcalins dans la composition de base, XO est la somme de tous les oxydes alcalino-terreux dans la composition de base, et YO est la somme de tous les oxydes alcalino-terreux + Zn0 + PbO dans la composition de base. Par ailleurs, on peut aussi inclure dans les compositions de verre selon la présente invention, si désiré, des oxydes tels que Ti02 et Zr02 afin d'ajuster l'indice de réfractioil. Typiquement ces oxydes s'ajoutent en jusqu'à 1 pourcent molaire de chacun. De plus, on peut améliorer encore plus les caractéristiques de fluorescence des compositions de verre selon l'invention en les soumettant à un traitement thermique après leur production, par exemple en faisant subir aux verres aluminosilicatés de l'invention des temperatures entre 500 et 700 C pendant une heure. D'autres caractéristiques et avantages de la présente invention ressortiront de la description suivante des modes de réalisation préférés de l'invention, donnés à titre d'exemples, et illustrée avec les dessins en annexe, dans lesquels - la figure 1 est un graphe du gain en fonction de la longueur d'onde pour un verre borosilicaté typique selon la présente invention; - la figure 2 est un graphe de la variation de gain (telle que celle-ci est mesurée par la FOM) en fonction du rapport de (X20 + YO) à (A1203 + B203) pour une composition de verre aluminosilicaté sans fluor typique selon la présente invention; - la figure 3 est un graphe de la variation de gain (telle que celle-ci est mesurée par la FOM) en fonction de la teneur en fluor dans une composition de verre aluminosilicaté typique selon la présente invention; - la figure 4 est un graphe de la fluorescence normalisée en fonction de la longueur d'onde pour des valeurs différentes de la teneur en fluor dans la composition de verre constituant l'Exemple 5 du Tableau 1 ; - la figure 5 est un graphe du gain en fonction de la longueur d'onde pour la composition de verre constituant l'Exemple 5 du Tableau 1; - la figure 6 est un graphe de la fluorescence normalisée en fonction de la longueur d'onde pour une composition de verre, semblable à l'Exemple 5 du Tableau 1, qui est soumis à des traitements thermiques à des températures différentes. Les présents inventeurs ont découvert que des matériaux d'amplification optique possédant des caractéristiques de gain dont la planéité est comparable à celle de la caractéristique de gain de ZBLAN, dans la région de la longueur d'onde 1,5 gin, peuvent être constitués de compositions de verre comportant : au moins 50 pourcent molaire de Si02, et au moins un oxyde de groupe III, de préférence choisi dans le groupe consistant en A1203 et B203, où la relation suivante est respectée, où X20 représente la somme de tous les oxydes alcalins dans la composition, et YO représente la somme de tous les oxydes alcalino-terreux + Zn0 + PbO dans la composition. De façon avantageuse, les compositions de verre selon l'invention comportent 0,005 à 6 parties en poids de Er203, jusqu'à 12 parties en poids de fluor, et jusqu'à 12 parties en poids de chlor (afin de sécher le verre et d'augmenter la durée de vie de fluoresence), pour 100 parties en poids de la composition de base constituées comme suit S102 50,0-90,0 @ô mol. Ge02 0,0-10,0 % mol. B203 0,0-30,0 % mol. All-03 0,0-30,0 % mol. Li20 0,0-15,0 % mol. Na20 0,0-25,0 % mol. K20 0,0-15,0 % mol. MgO 0,0-5,0 % mol. Sr0 0,0-10,0 % mol. CaO 0,0-10,0 % mol. BaO 0,0-l5,0 % mol. Zn0 0,0-10,0 % mol. Pb0 0,0-10,0 % mol. Y20_, 0,0-3,0 % mol. Gd203 0,0-3,0 % mol. Yb203 0,0-12,0 % 111o1., où (B203 + A1203) 5,0-35,0 % mol., X20 0,0-20,0 % mol., XO 0,0-15,0 % mol., et YO 0,0-20,0 % mol., où X20 est la somme de tous les oxydes alcalins dans la composition de base, XO est la somme de tous les oxydes alcalino-terreux dans la composition de base et YO est la somme de tous les oxydes alcalino-terreux +ZnO + PbO dans la composition de base. De préférence, les compositions selon l'invention qui comportent du fluor devraient respecter la relation: et les compositions selon l'invention qui ne comportent pas de fluor devraient respecter la relation R = De façon encore plus avantageuse, les compositions de verre selon l'invention comportent 0,005 à 6 parties en poids de Er203, jusqu'à 9 parties en poids de fluor et jusqu'à 9 parties en poids de chlor, ajoutées pour 100 parties en poids de la composition de base constituées comme suit Si02 55,0-85,0 % mol. Ge02 0,0-8,0 % mol. 132033 0,0-25,0 rô mol. A1203 1,5-25,0 % mol. Li2O 0,0-12,0 % mol. Na2O 0,0-20,0 % mol. K20 0,0-l2,0 % mol. MgO 0,0-3,0 % mol. Sr0 0,0-5,0 % mol. CaO 0,0-8,0 % mol. BaO 0,0-l0,0 % mol. Zn0 0,0-5,0 % mol. Pb0 0,0-5,0 % mol. Y203 0,0-2,0 % mol. Gd203 0,0-2,0 % mol. Yb203 0,0-10,0 % mol., où (B203 + A1203) 5,0-35,0 % mol., X20 0,0-20,0 'ro mol., XO 0,0-15,0 /a mol., et YO 0,0-20,0 % mol. Quelques compositions de verre typiques selon la présente invention, ainsi que leurs propriétés, sont présentées dans le Tableau I ci-dessous, en relation avec des détails de trois exemples comparatifs. Dans le Tableau 1, R représente le rapport de (X20 + YO) à (B203 + A120;), où X20 représente tout oxyde alcalin qui est présent et YO représente tout oxyde alcalino-terreux ou bien ZnO ou bien PbO qui est présent. Le Tableau 1 montre que la planéité de la caractéristique de gain des compositions de verre selon la présente invention et qui respectent la relation R De préférence, les compositions de verre selon l'invention qui ne comportent pas de fluor devraient posséder une valeur R On a découvert que certains verres connus possédant des compositions conformes à la présente invention sont bien adaptés pour utilisation dans l'amplification optique dans la troisième fenêtre télécom. Les Exemples 1 à 4 du Tableau 1 correspondent à de telles compositions connues, où la valeur désirée du rapport R est obtenue principalement en introduisant de l'oxyde de bore (c'est-à- dire que ces verres sont des borosilicates). L'Exemple 1 correspond à un échantillon typique de Pyrex (TM), l'Exemple 2 correspond à un échantillon de Vycor (TM), l'Exemple 3 correspond à une composition de verre utilisée typiquement dans les LCDs et l'Exemple 4 correspond à une composition de verre photochromique typique. Ces verres borosilicatés donnent une planéité de gain adéquate. On peut ajouter du chlor et du fluor à ces compositions de verre (en jusqu'à 12, ou préférentiellement jusqu'à 9, parties en poids ajoutées pour 100 parties en poids de la composition de base) afin de sécher le verre et d'augmenter la durée de vie de fluorescence. En outre, il est avantageux d'utiliser les oxydes Yb203, Y203 and Gd203 pour co-doper le verre ou bien pour aider la dispersion de l'erbium dans la matrice vitreuse. Parmi ces borosilicates selon l'invention, l'Exemple 2 constitue la composition de verre préférée, non seulement du fait de sa caractéristique de gain particulièrement plate mais aussi compte tenu du fait que cette composition est stable et possède des caractéristiques viscoélastiques excellentes, ce qui permet de tirer des fibres monomodes en ce matériau, sans difficulté aucune, selon le procédé bien connu dit du creuset double . La figure 1 montre la caractéristique de gain de l'Exemple 2 du Tableau 1 pour des degrés d'inversion de population différents. Les Exemples S à 9 du Tableau 1 correspondent à des compositions de verre où la valeur désirée du rapport R est obtenue principalement en introduisant de l'oxyde d'aluminium (c'est-à-dire que ces verres sont des aluminosilicates). Dans ce cas, une planitude de gain nettement supériure à celle du ZBLAN est obtenue pour des teneurs en bore de la composition de base est inférieure à 4 mol., la teneur en fluor est égale ou supérieure à 2 parties en poids (avantageusement, supérieure à 4 parties en poids) ajoutées à 100 parties en poids de la composition de base, et on inclut au moins 0,1 % mol. de chacun de Y20; et Gd203 dans la composition de base en tant que dispersants. On a découvert que la planéité de la caractéristique de gain des compositions de verre selon la présente invention s'amèliore lorsqu'on inclut dans celles-ci au moins 0,2 pourcent molaire de Y203 et, ou bien, de Gd203. Les Exemples Comparatifs 1 à 3 et les Exemples 10 à 12 du Tableau 1 montrent l'effet sur la planitude de gain d'une variation de la proportion d'éléments du groupe 111 présente dans la composition de verre, en d'autres termes, l'effet d'une variation du rapport R. Bien qu'elles comportent des quantités appropriées des oxydes, les Exemples Comparatifs 1 à 3 sont en dehors de la présente invention puisque la valeur du rapport R est trop grande pour permettre l'obtention d'une caractéristique de gain plate. L'Exemple Comparatif 1 représente le cas extrême où aucun oxyde du groupe 111 n'est volontairement admis dans la composition (la valeur R>_20000 prend en compte le fait que jusqu'à 0,1 % mol. de l'oxyde de bore ou bien de l'oxyde d'aluminium peut être présent en tant qu'impureté). Les Exemples 10 à 12 indiquent l'amélioration dramatique de la planitude de gain qui se produit lorsque R La figure 2 montre visuellement la relation entre la planéité de la caractéristique de gain (telle qu'elle est mesurée par la valeur de la FOM) et le rapport R pour des compositions de verre selon l'invention. On a découvert que la planéité de la caractéristique de gain des compositions de verre selon l'invention est influencée, également, par la teneur en fluor de celles-ci. Cet effet est illustré par les Exemples 13 à 17 du Tableau 1, où des montants de plus en plus importants de fluor sont ajoutés à une composition de base constante. Cet effet est également illustré, cette fois visuellement, dans la figure 3 qui indique que la FOM dans la troisième fenêtre télécom s'améliore lorsque la teneur en fluor dépasse les 4 pourcent en poids de la composition finale analysée. Plus spécialement, il est avantageux que les compositions de verre selon la présente invention comportent plus de 4 parties cri poids de fluor ajoutées pour chaque 100 parties en poids de la composition de base. La dépendence des propriétés des compositions de verre selon l'invention sur la teneur en fluor, et sur le rapport R, est illustrée encore sur les figures 4 et 5. La figure 4 est un graphique montrant comment la caractéristique de gain change selon la teneur en fluor de la composition de verre constituant l'Exemple 5 du Tableau 1. La figure 5 est un graphique montrant la caractéristique de gain de la composition de verre constituant l'Exemple 5 du Tableau 1 lorsque le rapport R et la teneur en fluor correspondent aux valeurs indiquées dans le Tableau 1. On a calculé le spectre de gain de la figure 5 à partir de mesures effectuées sur du verre massif. Les Exemples 18 à 26 du Tableau 1 indiquent qu'on peut remplacer certains des oxydes de la composition de verre selon l'invention par d'autres sans modifier de façon significative la caractéristique de gain du verre concerné, dans la mesure où la valeur du rapport R demeure dans la gamme désirée. Comme on l'a déjà indiqué, on peut inclure dans les compositions de verre selon l'invention des oxydes tels que T102 et, ou bien, ZrO2, si désiré, afin d'ajuster l'indice de réfraction de ces verres. Dans ce cas on va inclure jusqu'à 1,0 pourcent molaire de T102 et, ou bien, jusqu'à 1,0 pourcent molaire de Zr02. On a découvert, en outre, qu'une amélioration supplémentaire des caractéristiques de fluorescence des compositions de verre selon la présente invention peut être obtenue en soumettant les compositions, après fabrication de celles-ci, à un traitement thermique, notamment en leur faisant subir des températures élevées pendant une période de temps étendue. On doit adapter la durée et la température de ce traitement thermique à la composition de verre particulière concernée. Par ailleurs, un traitement thermique relativement court à une température relativement élevée donne un effet équivalent à celui obtenu par un traitement thermique relativement long à une température plus basse. La figure 6 indique l'effet, sur la fluorescence normalisée en fonction de la longueur d'onde d'une composition de verre semblable à l'Exemple 5 du Tableau 1, d'une heure de traitement thermique à chacune de quatre températures différentes. La figure 6 inclut, à des fins de comparaison, la caractéristique de fluorescence d'une composition n'ayant pas subi de traitement thermique. La composition de verre de la figure 6 se distingue de l'Exemple 5 du Tableau 1 du fait qu'elle comporte 63,1 % molaire de S102, 1 % molaire de chacun de Y203 et Gd203 , que 2 % molaire du Na20 est sous forme de Na20(N), et que, en plus des 100 parties en poids de la composition de base, elle comporte 5 parties en poids de fluor, 0,3 parties en poids de As203, et 1 partie en poids de Er203. On voit d'après la figure 6 qu'il est avantageux de soumettre les compositions de verre selon la présente invention, après la création de celles-ci, à un traitement thermique. Des expériences ont montré qu'un tel traitement thermique n'affecte pas la transparence des compositions de verre. On peut employer les compositions de verre selon l'invention en tant que milieux d'amplification optique dans des applications diverses. Typiquement, ces compositions seront utilisées dans des amplificateurs optiques planaires (des guide d'ondes planaires) et des fibres optiques amplificatrices. Malgré le fait que la description ci-dessus de l'invention s'appuie sur des modes de réalisation particuliers de celle-ci, l'invention ne se borne pas aux caractéristiques précises de ces modes de réalisation. Au contraire, on peut pratiquer de nombreuses modifications et adaptations des modes de réalisation ici décrits, tout en restant dans la portée des revendications annexées. Plus particulièrement, pour le dopage des compositions de verre selon l'invention on n'est pas limité à l'utilisation de l'erbium. On peut doper ces compositions avec d'autres terres rares comme, par exemple, Ho, Tm, et Pr, pour d'autres fenêtres télécom. La teneur du verre en terre rare utilisée restera dans la gamme déjà évoquée de 0,005 à 6 parties en poids pour 100 parties en poids de la composition de base. REVENDICATIONS t . Composition de verre comportant au moins 50 pourcent molaire de SiO2, et au moins un oxyde de groupe III choisi dans le groupe consistant en A1,03 et B,03, caractérisée en ce aue R:9 1,3, où et X-,O représente la somme de tous les oxydes alcalins dans la composition, et YO représente la somme de tous les oxydes alcalino-terreux + Zn0 + PbO dans la composition. 2. Composition de verre selon la revendication 1, caractérisée en ce que R est égal ou inférieur à 1,3 si la composition comporte du fluor, et égal ou inférieur à 1,0 si la composition ne comporte pas de fluor. 3. Composition de verre selon la revendication 2, caractérisée en ce qu'elle comporte plus de 4 parties en poids de fluor ajoutées pour chaque 100 parties en poids de la composition de base. 4. Composition de verre selon la revendication 1, 2 ou 3, caractérisée en ce qu'elle comporte au moins 0,2 pourcent molaire de Y203 et, ou bien, de Gd-,03. 5. Composition de verre selon l'une quelconque des revendications 1 à 4, caractérisée en ce qu'elle comporte 0,005 à 6 parties en poids de Er-,03, jusqu'à 12 parties en poids de fluor et jusqu'à 12 parties en poids de chlore, ajoutées à 100 parties en poids de la composition de base constituées, comme suit SiO, 50,0-90,0 % mol. Ge02 0,0-10,0 % mol. B,03 0,0-30,0 % mol. A120; 0,0-30,0 % mol. Li20 0,0-15,0 % mol. Na@O 0,0-25,0 % mol. K20 0,0-l5,0 % mol. Mâ0 0,0-5,0 % mol. Sr0 0,0-l0,0 @o mol. CaO 0,0-10,0 % mol. BaO 0,0-15,0 % mol. Zn0 0,0-10,0 'o mol. Pb0 0,0-10,0 % mol. Y20; 0,0-3,0 ,% mol. Gd-,03 0,0-3,0 ,% mol. Yb,03 0,0-12,0 % mol., où (BI-03 + A1,03) = 5,0-35,0 % mol., X20 0,0-20,0 ,% mol., XO 0,0-15,0 rô mol., et YO 0,0-20,0 ro mol., où X,O est la somme de tous les oxydes alcalins dans la composition de base, XO est la somme de tous les oxydes alcalino-terreux dans la composition de base et YO est la somme de tous les oxydes alcalino-terreux + ZnO + PbO dans la composition de base. 6. Composition de verre selon la revendication 5, caractérisée en ce que la conlposltlon de base comporte une proportion égale ou inférieure à 5,0 pourcent molaire de (Y,03+Gd,03). 7. Composition de verre selon l'une quelconque des revendications 1 à a, caractérisée en ce qu'elle comporte 0,005 à 6 parties en poids de Er,,03, jusqu'à 9 parties en poids de fluor, et jusqu'à 9 parties en poids de chlore, ajoutées à 100 parties en poids de la composition de base constituées, comme suit Sï0,, 55,0-85,0 % mol. GeO, 0,0-8,0 % mol. B203 0,0-25,0 % mol. A1203 1,5-25,0 % mol. Li2O 0,0-12,0 % mol. Na20 0,0-20,0 % mol. K,0 0,0-12,0 % mol. MgO 0,0-3,0 % mol. Sr0 0,0-5,0 % mol. CaO 0,0-8,0 % mol. BaO 0,0-l0,0 % mol. Zn0 0,0-5,0 % mol. Pb0 0,0-5,0 % mol. Y20; 0,0-2,0 % mol. Gd203 0,0-2,0 % mol. Yb_203 0,0-10,0 ,% mol., où (BI-03 + A103) = 5,0-35,0 %mol., X-,O 0,0-20,0 % mol., XO 0,0-15,0 % mol., et YO 0,0-20,0 % MOI., où X20 est la somme de tous les oxydes alcalins dans la composition de base, XO est la somme de tous les oxydes alcalino-terreux dans la composition de base et YO est la somme de tous les oxydes alcalino-terreux + Zn0 + PbO dans la composition de base. 8. Composition de verre selon l'une quelconque des revendications précédentes, caractérisée en ce qu'elle comporte jusqu'à 1 pourcent molaire de Ti0-, et, ou bien, jusqu'à 1 pourcent molaire de ZrO2. 9. Composition de verre selon l'une quelconque des revendications précédentes, caractérisée en ce que, après la formation de celle-ci, ladite composition subit un traitement thermique. 10 Guide d'ondes planaire, caractérisé en ce qu'il comporte une composition de verre selon l'une quelconque des revendications 1 à 9. 11. Préforme de fibre optique pour une fibre optique amplificatrice, caractérisée en ce qu'elle comporte une composition de verre selon l'une quelconque des revendications 1 à 9.